(57)【要約】実質的に非架橋性、超分岐性、水溶性又は水分散性のポリエステルを、ジカルボン酸及び３個以上のＯＨ基を有するポリエーテルポリオールから製造する方法。該方法で得られる水溶性、超分岐性のポリエステル、及び印刷インク、接着剤、塗布剤（被覆剤）、塗料及びワニスの製造のためにそれらを使用する方法。【特許請求の範囲】
【請求項１】
１種以上のジカルボン酸又はジカルボン酸誘導体（Ａ）と、
１種以上のｎ個のＯＨ基（但し、ｎ≧３である）を有するポリエーテルポリオール（Ｂ）とを、
成分（Ａ）と成分（Ｂ）が、ＣＯＯＨ基に対するＯＨ基のモル比が２：１〜１：２の範囲にある量で使用して、
４０℃〜１６０℃でエステル化反応触媒の存在下で反応させることによって、実質的に非架橋性、超分岐性、水溶性又は水分散性のポリエステルを製造する方法。
【請求項２】
ｎが、３、４、５、又は６である、請求項１に記載の製造方法。
【請求項３】
ｎが、３、又は４である、請求項１に記載の製造方法。
【請求項４】
ＯＨ基とＣＯＯＨ基のモル比が、１．８：１〜１：１．８の範囲にある、請求項１〜３のいずれかの請求項に記載の製造方法。
【請求項５】
ＯＨ基とＣＯＯＨ基のモル比が、１．５：１〜１：１．５の範囲にある、請求項１〜３のいずれかの請求項に記載の製造方法。
【請求項６】
前記反応が減圧下で行われる、請求項１〜５のいずれかの請求項に記載の製造方法。
【請求項７】
前記圧力が５００ｍｂａｒ未満である、請求項６に記載の製造方法。
【請求項８】
３個以上のＯＨ基を有するポリエーテルポリオールが、３個以上の酸性Ｈ原子を有する分子のエトキシル化及び／又はプロポキシル化によって得られる、請求項１〜７のいずれかの請求項に記載の製造方法。
【請求項９】
エトキシル化が行われる、請求項８に記載の製造方法。
【請求項１０】
ジオールが、使用されるポリエーテルポリオールの量に対して、４０モル％以下の量で、連鎖伸長剤（Ｖ）として付加的に使用される、請求項１〜９のいずれかの請求項に記載の製造方法。
【請求項１１】
連鎖伸長剤（Ｖ）の量が、２０モル％を超えない、請求項１０に記載の製造方法。
【請求項１２】
１価カルボン酸又は１価アルコールが、使用されるポリエーテルポリオール（Ｂ）又はジカルボン酸（Ａ）の量に対して１０モル％以下の量で、連鎖停止剤（Ｓ）として付加的に使用される、請求項１〜１１のいずれかの請求項に記載の製造方法。
【請求項１３】
連鎖停止剤（Ｓ）の量が、５モル％以下である、請求項１２に記載の製造方法。
【請求項１４】
得られた超分岐性、水溶性又は水分散性のポリエステルを、ポリエステルのＯＨ基及び／又はＣＯＯＨ基と反応可能な好適な官能化剤（Ｆ）と、付加的な反応工程において反応させる、請求項１〜１３のいずれかの請求項に記載の製造方法。
【請求項１５】
官能化剤（Ｆ）が、脂肪族又は芳香族モノカルボン酸及びその誘導体、脂肪族又は芳香族不飽和モノカルボン酸及びその誘導体、脂肪族又は芳香族１価アルコール、脂肪族又は芳香族不飽和１価アルコール、脂肪族又は芳香族モノアミン、脂肪族又は芳香族不飽和モノアミン、芳香族又は脂肪族モノイソシアネート、脂肪族又は芳香族不飽和モノイソシアネート、カルボジイミド基を含む化合物、及び、エポキシド基を含む化合物からなる群より選択された１以上の化合物を含む、請求項１４に記載の製造方法。
【請求項１６】
エステル化触媒が酵素であり、重合が４０〜１２０℃で溶媒の存在下で行われる、請求項１〜１５のいずれかに記載の製造方法。
【請求項１７】
重合が、５０℃〜８０℃で行われる、請求項１６に記載の製造方法。
【請求項１８】
酵素が、リパーゼ又はエステラーゼである、請求項１６又は請求項１７に記載の製造方法。
【請求項１９】
酵素が、カンジダアンタラクティカリパーゼＢである、請求項１８に記載の製造方法。
【請求項２０】
酵素が、固定化形態で使用される、請求項１６〜１９のいずれかの請求項に記載の製造方法。
【請求項２１】
エステル化触媒が、酸性、無機、有機金属性、又は有機触媒である、請求項１〜１５のいずれかの請求項に記載の製造方法。
【請求項２２】
反応が、６０℃〜１６０℃で行われる、請求項２１に記載の製造方法。
【請求項２３】
反応が、８０℃〜１５０℃で行われる、請求項２２に記載の製造方法。
【請求項２４】
反応が、１００ｍｂａｒ以下の圧力下で行われる請求項２１〜２３のいずれかの請求項に記載の製造方法。
【請求項２５】
請求項１〜２４のいずれかに記載の製造方法により得られる、水溶性又は水分散性、超分岐性ポリエステル。
【請求項２６】
５０〜１０００ｍｇ  ＫＯＨ／ｇのヒドロキシル数、０〜２００ｍｇ  ＫＯＨ／ｇの酸数、３００〜１５０００ｇ／モルの数平均分子量Ｍｎ、及び、１．１〜５０の多分散性Ｍｗ／Ｍｎを有し、請求項１〜２４のいずれかに記載の製造方法により得られる、水溶性又は水分散性、超分岐性ポリエステル。
【請求項２７】
１００〜８００ｍｇ  ＫＯＨ／ｇのヒドロキシル数、１〜１００ｍｇ  ＫＯＨ／ｇの酸数、５００〜８０００ｇ／モルの数平均分子量Ｍｎ、及び、１．２〜２０の多分散性Ｍｗ／Ｍｎを有する、請求項２６に記載の水溶性又は水分散性、超分岐性ポリエステル。
【請求項２８】
請求項２５〜２７のいずれかに記載の水溶性又は水分散性、超分岐性ポリエステルを、重付加、又は重縮合の重合体を製造するために使用する方法。
【請求項２９】
請求項２５〜２７のいずれかに記載の水溶性又は水分散性、超分岐性ポリエステルを、印刷インク、接着剤、塗布剤、塗料、及びワニスを製造するために使用する方法。
【発明の詳細な説明】
【技術分野】
【０００１】
本発明は、実質的に非架橋性、超分岐性、水溶性又は水分散性のポリエステルを、ジカルボン酸と３個以上のＯＨ基を有するポリエーテルポリオールとから、製造する方法を提供することにある。さらに本発明は、前記製造方法によって得られる水溶性又は水分散性、超分岐性ポリエステル、前記水溶性ポリエステルを、重付加又は重縮合の重合体の製造のために、及び印刷インク、接着剤、塗布剤、塗料及びワニスの製造のために、使用する方法にも関する。
【背景技術】
【０００２】
デンドリマー、アルボロール、スターバースト（星状）重合体、又は超分岐性重合体は、分岐構造と高度官能性を有する重合体構造への言及に使用される用語である。
【０００３】
デンドリマーは、高度の対称性を有する、分子的に一様な巨大分子である。高度の官能性と高度の対称性構造のために、多くの興味深い性質を有する。デンドリマーの使用は、様々な工業分野で提案されてきた。しかし、デンドリマーは、中心出発分子から開始して多段階の合成によって合成しなければならず、そのために非常に高価である。したがって、これらの工業的使用は、高価格品部門での特別な場合に限定されていた。より広範な使用のためには、デンドリマーのより経済的な選択肢が必要である。
【０００４】
デンドリマーと比較して、超分岐性重合体は、分子的にも構造的にも不均一である。異なった長さと異なった分岐の程度とを併せ持った分岐を有している。「超分岐性重合体」の用語は、例えば、Ｓｕｎｄｅｒ  ｅｔ  ａｌ．、Ｃｈｅｍ．Ｅｕｒ．Ｊ．２０００年、６、Ｎｏ．１４、２４９９〜２５０６頁、及びこの中で引用されている参照文献で説明されている。この文献は、重合体のこの分類の典型例をも示している。
【０００５】
「超分岐性」の用語は、重合体の分岐の高度な程度を単純に意味しているのではない。むしろ、超分岐性重合体は、分岐点の特に規則的な配列を有している。超分岐性重合体の合成に適した単量体は、特に、ＡＢｘ単量体である。これらは、互いに反応して架橋を形成可能な２種の異なった官能基ＡとＢを有している。官能基Ａはいずれの分子にも１回だけ存在し、官能基Ｂは２回以上存在している。これらＡＢｘ単量体を互いに反応させると、分岐点の規則的な配列を有する非架橋性重合体が生じる。この重合体は実質的に、鎖の末端で排他的にＢ基を有している。
【０００６】
図１は、ＡＢ２単量体の反応によって得られる超分岐性重合体の典型的な一例を示している。
【０００７】
図１  ＡＢ２単量体からの超分岐性重合体の合成の概略図
2005536608.tif 000002
【０００８】
ＷＯ９３／１７０６０は、樹状ポリエステルの製造方法を開示している。出発分子としてのポリオール、例えばトリメチルオールプロパンを、ジメチルオールプロピオン酸と、第１世代のデンドリマーが形成されるような量で反応させる。より高次の世代のデンドリマーを、ジメチルオールプロピオン酸の段階的な添加によって、形成する。得られたポリエステルは、続けてさらに官能化することができる。製造方法が単段階工程又は多段階工程であるかを問わず、ジメチルオールプロピオン酸は高価であり、この方法は柔軟性に乏しい。
【０００９】
本発明者等の未公開の特許出願（ＤＥ１０１６３１６４．４、及びＤＥ１０２１９５０８．０）は、酵素的又は触媒的手段によって、超分岐性ポリエステルを製造する方法を開示している。ＡＢｘ分子からの合成の選択肢として、Ａ２  ＋  Ｂｘ戦略もまた開示されている。ＡＢｘ分子が、ジカルボン酸Ａ２とポリオールＢｘからインサイチューで形成され、これらが超分岐性ポリエステルを形成する。しかし、開示されたこの重合体は、水溶性ではなく、そのために水溶液系での使用には適していない。ＯＨ成分としてのポリエーテルポリオールは、開示されていない。
【００１０】
ビルディングブロックとしてのポリエーテルポリオールを含むポリエステルは、多数回にわたり開示されてきている。
【００１１】
ＵＳ４９８３７１２は、テレフタル酸、脂肪酸、及び、所望により別なジカルボン酸の混合物、及びその他の反応物として過剰量のエトキシル化トリオール又はポリオール及び非エトキシル化ジオールの混合物からの、放射線硬化性ポリエステルの製造を開示している。得られる生成物は、さらにアクリル酸を使用して官能化される。この反応は、１８０℃〜２５０℃で溶融して行われる。しかし、高い反応温度のために、例えば脱水素化、分子間架橋等の望まない副反応や、生成物の退色が生じる。
【００１２】
ＥＰ−Ａ３８３１１８は、（メタ）アクリル基を有する架橋可能なポリエステルを、不飽和ジカルボン酸、１〜４個のＯＨ基を有することができる１種以上のエーテルアルコール、及び（メタ）アクリル酸とから製造することを開示している。
【００１３】
ＥＰ−Ａ２７９３０３は、アルコキシル化  ２〜６−水素アルコール、２〜４−塩基カルボン酸、及びアクリル又はメタクリル酸の反応と、その後の過剰量のカルボキシル基とエポシキドとの反応により、放射線硬化性アクリレートを製造することを開示している。
【００１４】
ＧＢ−Ａ２２５９５１４は、混合物中のジオールの割合が３０〜９５質量％の（ポリ）エーテルジオールと（ポリ）エーテルポリオールの混合物と、及びその他の反応物として脂肪族及び脂環式ジカルボン酸又はポリカルボン酸の混合物とから、物品の水濡れ性を改善するためのポリエステルの製造を開示している。
【００１５】
【特許文献１】ＵＳ４９８３７１２
【特許文献２】ＥＰ−Ａ３８３１１８
【特許文献３】ＥＰ−Ａ２７９３０３
【特許文献４】ＧＢ−Ａ２２５９５１４
【非特許文献１】Ｓｕｎｄｅｒ  ｅｔ  ａｌ．、Ｃｈｅｍ．Ｅｕｒ．Ｊ．２０００年、６、Ｎｏ．１４、２４９９〜２５０６頁
【発明の開示】
【発明が解決しようとする課題】
【００１６】
上述の文献中で開示されているポリエーテルポリオールユニットを含むポリエステルは、分岐を有することも可能である。しかし、いずれの文献も、実質的に非架橋性及び超分岐性、すなわち規則的な分岐構造を有し、水溶性又は水分散性のポリエステルを得るために必要な条件を示してはいない。
【００１７】
本発明の目的は、実質的に非架橋性、水溶性又は水分散性、超分岐性のポリエステルを、単純な単量体から製造する経済的方法を提供することにある。さらに、上記製造方法は、水溶性又は水分散性、超分岐性のポリエステルの特性を特定の用途に簡易な方法で最適に適合させるために、高度の柔軟性を有していなければならない。本発明の目的はさらに、新規な水溶性又は水分散性、超分岐性のポリエステルを提供すること、及び重付加又は重縮合重合体を製造するための、及び印刷インク、接着剤、塗料及びワニス及び塗布剤を製造するための、それらの使用方法を提供すること、にもある。
【課題を解決するための手段】
【００１８】
本発明者等は、この目的が、
１種以上のジカルボン酸又はジカルボン酸誘導体（Ａ）と、
１種以上のｎ個のＯＨ基（但し、ｎ≧３である）を有するポリエーテルポリオール（Ｂ）とを、
成分（Ａ）と成分（Ｂ）が、ＣＯＯＨ基に対するＯＨ基のモル比が２：１〜１：２の範囲にある量で使用して、
６０℃〜１６０℃でエステル化反応触媒の存在下で反応させる工程を含んで、実質的に非架橋性（無架橋性）、超分岐性、水溶性又は水分散性のポリエステルを製造する方法によって達成されることを見いだした。
【００１９】
本発明の別な側面においては、本発明者等は、上述した製造方法によって得られる水溶性又は水分散性、超分岐性のポリエステルを見いだした。
【００２０】
本発明の第３の側面においては、本発明者等は、水溶性又は水分散性、超分岐性のポリエステルを、印刷インク、接着剤、塗布剤、塗料及びワニスの製造のために使用する方法（製造方法）を見いだした。
【発明を実施するための最良の形態】
【００２１】
以下に本発明の詳細な説明をする。
【００２２】
本発明の超分岐性及び水溶性又は水分散性ポリエステルは、超分岐性重合体、厳密に言えば、すなわち分子的及び構造的に不均一な重合体である。冒頭に定義したような分子的及び構造的に均一なデンドリマーは、本発明の範囲の中ではない。
【００２３】
本発明の製造方法を行うために、ＡＢｘ分子は必要ではないが、その代わりに対応する構造単位がＡ２及びＢｘ分子からインサイチューで生成される。
【００２４】
この合成は、１種以上のジカルボン酸（Ａ）又はこれらの適当な誘導体を使用して行われる。当然、種々のジカルボン酸又は誘導体混合物を使用することが可能である。反応に不利な影響を与えないことを条件として、この誘導体の選択は限定されない。
【００２５】
好適な誘導体は、特に、関連する無水物であって単量体又は多量体形態でのもの、又はモノアルキル又はジアルキルエステル、好ましくはメチル又はエチルエステル又は混合メチルエチルエステルである。
【００２６】
ジカルボン酸（Ａ）の例には、飽和脂肪族ジカルボン酸、例えばマロン酸、コハク酸、グルタル酸、アジピン酸、ピメリン酸、スベリン酸、アゼライン酸、セバシン酸、ドデカン−α，ω−ジカルボン酸、及び脂環式カルボン酸、例えば１，２−、１，３−又は１，４−シクロヘキサンジカルボン酸又はシクロペンタン−１，２−ジカルボン酸が含まれる。上述のジカルボン酸は、例えばアルキル基、特にＣ１〜Ｃ１０−アルキル基、シクロアルキル基、アルキレン基、例えばメチレン又はエチリデン、又はアリール基、特にＣ６〜Ｃ１４−アリール基等の基の１個以上によって置換されていてもよい。
【００２７】
ジカルボン酸（Ａ）の別な例には、エチレン性不飽和酸、例えばマレイン酸及びフマル酸、及び芳香族ジカルボン酸、例えばフタル酸、イソフタル酸又はテレフタル酸等も含まれる。
【００２８】
好ましいジカルボン酸（Ａ）は、脂肪族ジカルボン酸、特にコハク酸、グルタル酸、及びアジピン酸、又はそれらのモノメチル又はジメチルエステルである。これとは別に、フタル酸、イソフタル酸、及びテレフタル酸、及びそれらのモノメチル又はジメチルエステルも好ましい。特に好ましくは、アジピン酸である。
【００２９】
合成の第２成分として、ｎ個のＯＨ基（但し、ｎは、３以上の自然数）を有するポリエーテルポリオール（Ｂ）が使用される。ｎは、好ましくは３、４、５又は６、特に好ましくは３又は４である。
【００３０】
当然、種々のポリエーテルポリオールの混合物を使用することも可能である。
【００３１】
適切なポリエーテルポリオールの例には、２〜５０、好ましくは２〜７、及び特に好ましくは２〜４の重合度を有するオリゴグリセロールが含まれる。
【００３２】
別な例には、酸性Ｈ原子を含む基を３個以上有する化合物のエトキシル化及び／又はプロポキシル化により得られるポリエーテルポリオールが含まれる。
【００３３】
酸性Ｈ原子を含む基を３個以上有する化合物の例には、アルコール、特に３個以上のＯＨ基を有する飽和アルコール、例えばグリセロール、トリメチルオールエタン、トリメチルオールプロパン、ジトリメチルオールプロパン、又はペンタエリスリトールが含まれる。しかし、適切なアミン又はアミノアルコール、例えばジエタノールアミン、ジプロパノールアミン、ジイソプロパノールアミン、トリエタノールアミン、トリス（ヒドロキシメチル）アミノメタン、又はジイソプロピルエタノールアミンを使用することも可能である。
【００３４】
エトキシル化の程度は、ＯＨ基又は酸性Ｈを有する基あたり、０．１〜１０エチレンオキシドユニットが通常である。好ましくは１〜６、特に好ましくは２〜５ユニットである。使用されるポリエステルポリオールの数平均分子量Ｍｎは、通常１００〜１０００ｇ／モルである。エトキシル化トリメチルオールプロパン、エトキシル化グリセロール、又はエトキシル化ペンタエリスリトールを使用することが好ましい。ＰＰＯ−ＰＥＯブロックを含む枝（アーム）を３個以上有する星状分子もまた好適である。
【００３５】
本発明によれば、化合物（Ａ）及び（Ｂ）を、ＯＨ基のＣＯＯＨ基に対するモル比（ＯＨ基：ＣＯＯＨ基）が、２：１〜１：２のような量で反応させる。上述の比が上限よりも大きいか、下限よりも小さければ、十分な品質の水溶性又は水分散性、超分岐性の重合体は、一般には得ることができない。これは、この比が規定した限度よりわずかに大きい又は小さいときの特別な場合に、十分な品質の超分岐性の重合体を得ることができるという可能性を、除外するものではない。
【００３６】
ＯＨ基のＣＯＯＨ基に対するモル比は、好ましくは１．８：１〜１：１．８、特に好ましくは１．５：１〜１：１．５、極めて特に好ましくは１．２５：１〜１：１．２５である。
【００３７】
本発明の製造方法において、連鎖伸長剤（Ｖ）としてジオールを最適に使用可能である。連鎖伸長剤は、ＡＢｘユニットの枝を伸長することができる。上述の例には、ＡＶＡＢｘユニットがある。連鎖伸長剤は、所望の重合体の特性に微調整するために使用可能である。それによって例えば、ゲル化点又は分子の官能基の密度に影響を与えることができる。
【００３８】
連鎖伸長剤（Ｖ）の最適な添加量は、一般に、使用されるポリエーテルポリオールの量の４０モル％を超えてはならない。この量は好ましくは２０モル％を超えない。さらに、この量は、（Ｖ）のＯＨ基を考慮した場合でも、上述のＯＨ／ＣＯＯＨ比に従うように算出される。
【００３９】
連鎖伸長剤（Ｖ）として適したジオレフィンの例には、エチレングリコール、１，２−プロパンジオール、１，３−プロパンジオール、１，２−ブタンジオール、１，３−ブタンジオール、１，４−ブタンジオール、２，３−ブタンジオール、１，２−ペンタンジオール、１，３−ペンタンジオール、１，４−ペンタンジオール、２，３−ペンタンジオール、２，４−ペンタンジオール、１，２−ヘキサンジオール、１，３−ヘキサンジオール、１，４−ヘキサンジオール、１，５−ヘキサンジオール、１，６−ヘキサンジオール、２，５−ヘキサンジオール、１，２−ヘプタンジオール、１，７−ヘプタンジオール、１，８−オクタンジオール、１，２−オクタンジオール、１，９−ノナンジオール、１，１０−デカンジオール、１，２−デカンジオール、１，１２−ドデカンジオール、１，２−ドデカンジオール、１，５−ヘキサジエン−３，４−ジオール、シクロペンタンジオール、シクロヘキサンジオール、イノシトール、及びそれらの誘導体、（２）−メチル−２，４−ペンタンジオール、２，４−ジメチル−２，４−ペンタンジオール、２−エチル−１，３−ヘキサンジオール、２，５−ジメチル−２，５−ヘキサンジオール、２，２，４−トリメチル−１，３−ペンタンジオール、ピナコール、ジエチレングリコール、トリエチレングリコール、ジプロピレングリコール、トリプロピレングリコール、ポリエチレングリコール  ＨＯ（ＣＨ2ＣＨ2Ｏ）n−Ｈ、又はポリプロピレングリコール  ＨＯ（ＣＨ［ＣＨ3］ＣＨ2Ｏ）n−Ｈ、又は上述の化合物の典型例の２種以上の混合物が含まれる（但し、ｎは整数及びｎ＝４である）。エチレングリコール、１，２−プロパンジオール、及びジエチレングリコール、トリエチレングリコール、ジプロピレングリコール、及びトリプロピレングリコールが好ましい。
【００４０】
超分岐性重合体の特性を微調整するために、連鎖停止剤（Ｓ）を添加することもできる。連鎖停止剤は、単官能性アルコール又は単官能性カルボン酸である。これらは、成長中の超分岐性重合体の反応性官能基末端基と反応可能で、特性の微調整、例えば分子量を制限することが可能である。連載停止剤として種々のアルコールの混合物、又は連載停止剤として種々のカルボン酸を使用することができる。特別の場合に絶対には除外されないのではあるが、アルコールとカルボン酸の混合物を使用することは一般に推奨できない。
【００４１】
添加する連鎖停止剤の最適な量は、一般に、モノカルボン酸における（Ａ）、又はモノアルコール用の（Ｂ）の量の１０モル％を超えない。好適には、５モル％を超えないで使用される。さらに、この量は、上述のＯＨ／ＣＯＯＨ比が、（Ｓ）のＯＨ又はＣＯＯＨ基を考慮した場合でも、上述のＯＨ／ＣＯＯＨ比に従うように算出される
連鎖停止剤（Ｓ）として使用可能なモノカルボン酸の例には、高沸点直鎖状又は分枝状飽和モノカルボン酸、特にＣ６〜Ｃ２０−カルボン酸、例えばヘキサン酸、２−エチルヘキサン酸、オクタン酸、デカン酸、ドデカン酸、ラウリル酸、パルミチン酸、又はステアリン酸が含まれる。誘導体の選択は、それによってこの反応に悪影響を与えないという条件下で、制限がない。好適な誘導体は、特に、対応する無水物であって単量体又は多量体の形態のもの、又はアルキルエステル、好ましくはメチル又はエチルエステルである。
【００４２】
好ましいものアルコールの例には、高沸点アルコール、例えばベンジルアルコール、１−ドデカノール、１−テトラデカノール、１−ヘキサデカノール、グリコールモノアルキルエーテル、例えばグリコールモノエチルエーテル、又はポリエチレングリコールモノアルキルエーテル、例えばポリエチレングリコールモノエチルエーテルが含まれる。
【００４３】
本発明の方法において、成分（Ａ）及び（Ｂ）、さらに存在する場合に（Ｖ）及び／又は（Ｓ）は、エステル化触媒の存在下で反応させる。反応温度は、一般に４０〜１６０℃である。例え例外的な環境にあっても、この温度範囲の外では、一般に本発明の応用に必要な品質の実質的に非架橋性、水溶性又は水分散性、超分岐性のポリエステルは、もはや得ることができない。
【００４４】
好ましいエステル化触媒の例には、酸性の無機、有機金属、又は有機触媒が含まれる。
【００４５】
酸性無機触媒の例には、硫酸、リン酸、ホスホン酸、次亜リン酸、硫酸アルミニウム水和物、ミョウバン、酸性シリカゲル（ｐＨ＝６、特に＝５）、及び／又は酸性酸化アルミニウムが含まれる。さらに、式  Ａｌ（ＯＲ）3のアルミニウム化合物、及び式  Ｔｉ（ＯＲ）4のチタネートは、例えば、酸性無機触媒として使用することもできる。この場合に、Ｒ基は、同一又は相違していてもよく、Ｃ１〜Ｃ１０−アルキル基から独立に選択される。Ａｌ（ＯＲ）3又はＴｉ（ＯＲ）4のＲ基は、いずれも同一であることが好ましく、イソプロピル及び２−エチルヘキシルから選択されることが好ましい。
【００４６】
例えば、ジアルキルスズ酸化物  Ｒ2ＳｎＯ  （但し、Ｒは、先に規定した通りである）から選択された酸性有機金属触媒が好適である。酸性有機金属触媒の特に好ましい典型例は、ジ−ｎ−ブチルスズオキシドであり、これはオキソスズとして市販されている。
【００４７】
好ましい酸性有機触媒には、例えばリン酸基、スルホン酸基、硫酸基、又はホスホン酸基を有する酸性有機化合物が含まれる。
【００４８】
組み合わせが望まない特性をもたらさないという条件で、２以上の上述の触媒を組み合わせて使用することも当然に可能である。個々の分子が固定化された形態で存在する有機又は有機金属又は無機触媒を使用することも可能である。そのような酸性エステル化触媒の量は、（Ａ）及び（Ｂ）及び所望により（Ｖ）及び／又は（Ｓ）の総計に対して、通常は０．１〜１０質量％、好ましくは０．２〜２質量％の触媒である。
【００４９】
エステル化触媒は、酵素であってもよい。リパーゼ又はエステラーゼの使用が好ましい。非常に適したリパーゼ及びエラスターゼには、カンジダシリンドラセア（Candida cylindracea）、カンジダリポリティカ（Candida lipolytica）、カンジダルゴサ（Candida rugosa）、カンジダアンタラクティカ（Candida antarctica）、カンジダウティリス（Candida utilis）、クロモバクテリィウムヴィスコスム（Chromobacterium viscosum）、ジオトリクムビスコスむ（Geotrichum viscosum）、ジオトリクムカンジドゥム（Geotrichum candidum）、ムコロヤヴァニカス（Mucor javanicus）、ムコロミヘイ（Mucor mihei）、ピグパンクレアス（pig pancreas）、シュードモナスｓｐｐ．（Pseudomonas spp.）、シュードモナスフルオレセンス（Pseudomonas fluorescens）、シュードモナスセパシア（Pseudomonas cepacia）、リゾプスアリズス（Rhizopus arrhizus）、リゾプスデレマル（Rhizopus delemar）、リゾプスニヴェウス（Rhizopus niveus）、リゾプスオリザエ（Rhizopus oryzae）、アスペリギルスニゲル（Aspergillus niger）、ペニシリウムロケフォルティ（Penicillium roquefortii）、ペニシリウムカメンベルティ（Penicillium camembertii）、又は、バシルスｓｐｐ．（Bacillus spp.）、及びバシルスサーモグルコシダシウス（Bacillus thermoglucosidasius）のエステラーゼがある。カンジダアンタラクティカリパーゼＢ（Candida antarctica lipase B）が特に好適である。上述の酵素は、例えばデンマークのＮｏｖｏｚｙｍｅｓ  Ｂｉｏｔｅｃｈ  Ｉｎｃ．等から、市販されている。
【００５０】
前記酵素は、例えばシリカゲル又はＬｅｗａｔｉｔ（登録商標）上に固定化された形態で好適に使用される。酵素の固定化方法は、例えばＫｕｒｔ Ｆａｂｅｒ、"Ｂｉｏｔｒａｎｓｆｏｒｍａｔｉｏｎｓ ｉｎ Ｏｒｇａｎｉｃ Ｃｈｅｍｉｓｔｒｙ”，  第三版  １９９７年，  Ｓｐｒｉｎｇｅｒ  Ｖｅｒｌａｇ，  第３．２章  ”Ｉｍｍｏｂｉｌｉｚａｔｉｏｎ”，  ３４５−３５６頁において、公知である。固定化酵素は、例えばデンマークのＮｏｖｏｚｙｍｅｓ  Ｂｉｏｔｅｃｈ  Ｉｎｃ．等から、市販されている。
【００５１】
使用される固定化酵素の量は、（Ａ）及び（Ｂ）、所望により（Ｖ）及び／又は（Ｓ）の合計に対して、通常０．１〜２０質量％、特に１０〜１５質量％である。
【００５２】
本発明の方法は、エステル化触媒とともに、（Ａ）及び（Ｂ）、所望により（Ｖ）及び／又は（Ｓ）を、所望の温度に単に加熱するだけで行うことができる。しかし、溶媒の存在下でもこの方法は行うことができる。適した溶媒には、特に、高沸点パラフィン又は芳香族化合物等の炭化水素が含まれる。挙げることのできる例には、トルエン、エチルベンゼン、及びキシレンがある。溶媒の量は、所望の反応条件に依存して、当業者が決定することができる。
【００５３】
本発明の方法は、反応の開始時の添加される添加剤として、脱水剤の存在下で行うことができる。このタイプの好適な添加剤の例には、例えばモレキュラーシーブ（分子ふるい）、特に４Åのモレキュラーシーブ、ＭｇＳＯ4及びＮａＳＯ4がある。別な脱水剤を、反応の間に添加することも可能であり、脱水剤を新しい脱水剤に置き換えることもできる。
【００５４】
形成された水又は形成されたアルコール（エステルを使用した場合）を蒸留除去することが好適である。溶媒の損失を避けるために、例えば水分離装置を使用して、溶媒から水を分離すること、水を除去した溶媒を反応混合物中に戻すことが推奨される。反応により形成された水を可能な限り効率的に除去するために、反応を減圧下で行うことが一般に推奨される。好ましい実施の態様において、反応は５００ｍｂａｒ未満の圧力で行われる。
【００５５】
反応に最も好適な条件は、使用される触媒の種類にも依存する。酵素が使用される場合には、溶媒を使用することが一般に推奨される。有用であることがわかっている溶媒の例には、トルエンがある。さらに、この変形において好ましい温度は、４０〜１２０℃である。特に好ましいのは、５０〜８０℃、極めて特に好ましいのは６５〜７５℃である。この反応を行うためには、１００〜５００ｍｂａｒ、特に好ましくは１５０〜３５０ｍｂａｒの圧力が好適である。
【００５６】
酸性無機、有機金属又は有機エステル化触媒が使用される場合には、前記方法は、特に好適には溶媒を付加することなく行うことができる。反応のこの変形における好ましい温度は、６０〜１６０℃である。８０〜１５０℃が特に好ましい。この変形において、反応は１００ｍｂａｒ未満、特に好ましくは１０〜８０ｍｂａｒの圧力で好適に行われる。反応混合物を十分に混合することが、いずれの変形でも推奨される。
【００５７】
多くの場合に、本発明の製造方法により得られる超分岐性、水溶性又は水分散性ポリエステルは、さらに後処理をすることなく好適に使用可能である。固体触媒の残渣は、適当な場合には溶媒の添加の後に、ろ過によって除去可能であり、この溶媒は減圧下で再び除去可能である。所望により、重合体は、重合体分野の当業者に原理的に知られている方法、例えば再沈殿によって精製可能である。
【００５８】
使用される成分（Ａ）と（Ｂ）の比に依存して、この製造方法で形成される水溶性又は水分散性、超分岐性のポリエステルは、末端ＯＨ基、末端ＣＯＯＨ基、又は末端ＯＨ基と末端ＣＯＯＨ基の両方を有する。さらに、側方ＯＨ基及び／又はＣＯＯＨ基をも有する（図１参照）。カルボン酸エステルが出発物質として使用される場合には、末端基は当然、フリーのＣＯＯＨ基ではなく、ＣＯＯＲ基である。完全に又は主としてＯＨ末端である重合体は、ジカルボン酸（Ａ）のモルあたり１モルのポリエーテルポリオール（Ｂ）を使用して得られる。完全に又は主としてＣＯＯＨ末端である重合体は、ｎ個のＯＨ基を有する（Ｂ）のモルあたり（ｎ−１）モルのジカルボン酸（Ａ）を使用して得られる。
【００５９】
本発明の別な変形において、超分岐性ポリエステルは、末端ＯＨ基又は末端ＣＯＯＨ基のいずれかと、あるいは一般にはＣＯＯＨ基及びＯＨ基と反応可能である適切な官能化剤（Ｆ）を使用して、さらに反応させることが可能である。この方法により、超分岐性重合体の意図的な使用に厳密に合致する末端基を、超分岐性重合体の中に設けることが可能である。官能化は、重合後に超分岐性重合体をさらに後処理することなく、直接に行うことが好ましい。しかし、付加的な工程において、超分岐性重合体の精製及び/又は後処理の後に行うことも可能である。
【００６０】
官能化に特に好適な官能化剤には、脂肪族及び芳香族モノカルボン酸及びそれらの誘導体、脂肪族又は芳香族１価カルボン酸及びそれらの誘導体、脂肪族及び芳香族不飽和１価カルボン酸及びそれらの誘導体、脂肪族及び芳香族１価アルコール、脂肪族及び芳香族不飽和１価アルコール、脂肪族及び芳香族１価アミン、脂肪族及び芳香族不飽和１価アミン、芳香族及び脂肪族モノイソシアネート、脂肪族及び芳香族不飽和モノイソシアネート、カルボジイミド基を含む化合物、及びエポキシド基を含む化合物からなる群より選択された１種以上の化合物がある。
【００６１】
続けて官能化を行う方法は、後に例によって示すが、記載された例によって本発明が限定されるものではない。
【００６２】
なお存在するＣＯＯＨ基は、ジオール、例えばエチレングリコールと反応させて、実質的にＯＨ基のみを有する生成物を得ることができる。過剰量のジオールを使用すること、及び、反応後に残余のジオールを分離除去することが有用であるとわかっている。
【００６３】
逆に、なお存在するＯＨ基は、ジカルボン酸、例えばマレイン酸、コハク酸、グルタル酸又はアジピン酸と、特にそれらの無水物の形態で反応させて、実質的にＣＯＯＨ基のみを有する重合体を得ることができる。
【００６４】
エステル化された末端基は、１価アルコール、例えばメタノール、エタノール、プロパノール、又は長鎖脂肪族１価アルコール、例えばステアリルアルコール、又は、これに代えて、１価カルボン酸、例えば酢酸、プロピオン酸又はステアリン酸を使用して、目指す方法で、生成することができる。
【００６５】
（Ｆ）として、不飽和１価カルボン酸又は不飽和１価アルコール、例えば（メタ）アクリル酸、クロトン酸、オレイン酸、リノール酸、リノレイン酸、ビニルアルコール、ヒドロキシエチル（メタ）アクリレート、ヒドロキシプロピル（メタ）アクリレート、又は天然油、例えば亜麻仁油又はヒマワリ油を、使用することも可能である。特に光硬化性の系で使用される重合体を、これらによって得られる。
【００６６】
官能化が、示されているように、エステル化反応に基づいている場合には、官能化に先だって後処理を行わないこと、あるいは冒頭に述べたエステル化触媒を再導入しないことが特に推奨される。不飽和基を有さない官能化剤（Ｆ）の場合には、穏和な反応条件下でのみ官能化反応を行うことも、一般には推奨される。触媒が酵素である場合には、２０〜８０℃、好ましくは４０〜７０℃で作用させることが推奨される。酸性触媒の場合には、好ましい温度は２０〜１００℃、特に好ましくは４０〜８０℃である。いずれの場合にも、フリーラジカル重合を防ぐ阻害剤の付加的な使用が推奨される。飽和アルコール又はカルボン酸の場合には、重合に使用される温度は維持することができる。
【００６７】
別な例には、例えばＣＯＯＨ末端基と、ジアミン又はポリアミン、例えばエチレンジアミン又は時エチレントリアミンとの反応による末端アミノ基の導入、あるいはＯＨ基と、脂肪族又は芳香族ジイソシアネートとを反応させてイソシアネート末端基を生成することが含まれる。
【００６８】
本発明の水溶性又は水分散性、超分岐性のポリエステルは、３００〜１５０００ｇ／モル、好ましくは５００〜１００００ｇ／モル、特に好ましくは５００〜８０００ｇ／モルの分子量Ｍｎを有している。
【００６９】
多分散性Ｍｗ／Ｍｎは、一般に１．１〜５０、好ましくは１．２〜４０、特に好ましくは１．２〜２０である。
【００７０】
本発明のポリエステルのヒドロキシル数は、一般に５０〜１０００ｍｇ  ＫＯＨ／ｇ、好ましくは１００〜８００ｍｇ  ＫＯＨ／ｇである。
【００７１】
酸数は、一般に０〜２００ｍｇ  ＫＯＨ／ｇであり、好ましくは１〜１００ｍｇ  ＫＯＨ／ｇである。
【００７２】
このポリエステルは、一般に、水に良好〜非常に良好な溶解性を有し、すなわち、肉眼でゲル粒子が観察されることなく、水中の本発明のポリエステルが５０質量％にも達して、場合によっては８０質量％の高濃度にも達して含まれいる明澄な溶液を製造することが可能である。
【００７３】
別な実施の態様においては、もはや水溶性ではないが非常に容易に水分散可能で、やや低い超分岐性のポリエステルを、製造することが可能である。この場合、固体含量が５０質量％にも達する安定した分散液を得ることができる。
【００７４】
一般に、本発明の超分岐性ポリエステルは、アルコール又は水性溶媒混合物にも容易に溶解する。疎水性の程度は、成分（Ａ）及び（Ｂ）、及び適切な場合には、（Ｖ）、（Ｓ）及び（Ｆ）の選択によって制御することが可能である。
【００７５】
本発明の超分岐性ポリエステルは、分子間架橋を実質的に有していない（非架橋性）。これらは特に低い樹脂成分比率と退色性とを有している。
【００７６】
本発明の別な側面は、本発明の超分岐性、水溶性ポリエステルを、接着剤、印刷インク、例えばフレキソ印刷インク及び／又はグラビア印刷インク、塗布剤（被覆剤）、塗料、及びワニスを製造するために使用することにある。これらは、水を基材とする生成物が、本質的に特に有用である。本発明の超分散性ポリエステルを含む接着層、印刷、塗布（被覆）、又は塗料／ワニス層は、広範な種類の材料に対して良好な接着性を示す。
【００７７】
この目的のために、超分散性ポリエステルは、それ自体使用することも可能であり、あるいは、重付加又は重縮合生成物、例えばポリカーボネート、ポリエステル、ポリアミド、ポリウレタン、及びポリエーテル（これらは代わりに上述の生成物を得るためにさらに処理することができる）を製造するために好適に使用可能である。本発明によるヒドロキシル末端性、高度官能性、超分岐性ポリエステルは、重付加又は重縮合生成物、例えばポリカーボネート、ポリエステル又はポリウレタンを製造するために、好適に使用できる。
【００７８】
本発明の製造方法は、高度に柔軟である：  多数の広範な異なった生成物を、本発明の方法を使用して、ごくわずかな成分から、ブロック構築原理を用いることによって得ることができる。したがってこの方法は、それぞれの所望の用途に、所望される生成物の特性を特に良好に合致させることを可能にする。
【実施例】
【００７９】
以下の実施例により本発明を詳細に説明する：
使用した化学物質及び略号のリスト：
ＰＧ−３      ポリグリセロール−３（Ｓｏｌｖａｙ製）
ＴＭＰＥＯ      エトキシル化トリスヒドロキシメチルプロパン（Ｌｕｐｒａｎｏｌ（登録商標）ＶＰ  ９２６６、ＢＡＳＦ製）
ＧｌｙＥＯ      エトキシル化グリセロール（Ｌｕｐｒａｎｏｌ（登録商標）ＶＰ９２０９、ＢＡＳＦ製）
Ｎｏｖｏｚｙｍ（登録商標）      固定支持体上に固定したカンジダアンタラクティカＢ（Ｃａｎｄｉｄａ  ａｎｔａｒｃｔｉｃａ  Ｂ）由来リパーゼ（デンマーク、Ｎｏｖｏｚｙｍｅｓ  Ｂｉｏｔｅｃｈ  Ｉｎｃ．製）
Ｆａｓｃａｔ（登録商標）      ジ−ｎ−ブチルスズオキシド（４２０１  Ｅ−Ｃｏａｔ、Ｅｌｆ  Ａｔｏｃｈｅｍ製）
【００８０】
[実施例１]：  アジピン酸／ＰＧ−３、酵素触媒
アジピン酸（８８ｇ、０．６０モル）及びＰＧ−３（１２０ｇ、０．４４モル）を、７０℃で撹拌しながら反応用の三叉フラスコ中で８０ｍｌのトルエンに減圧下で溶解した。１４ｇの酵素触媒Ｎｏｖｏｚｙｍ（登録商標）４３５を添加して、重合を７０℃で減圧条件下（３００ｍｂａｒ）で行って、重合中に生成した水を除去した。水を、同様に共沸蒸留用の蒸留装置中で蒸留除去したトルエンから分離し、トルエンを反応装置に戻した。
【００８１】
９時間の反応時間の後に、反応溶液をろ過して支持体に支持された酵素を分離除去した。続けてトルエンを、ロータリーエバポレータで除去して、残ったトルエンの痕跡量は、高度真空（１０ｍｂａｒ未満）中で５０〜１００℃で除去した。
【００８２】
これによって、蜂蜜状の、粘性のある、無色からやや黄色がかった超分散性ポリエステルが得られた。ポリエステルは、非常に容易に水に溶けた。得られたポリエステルのこの特性は、表２にまとめた。
【００８３】
[実施例２]：  アジピン酸／ＰＧ−３、酸触媒
アジピン酸（１３０６ｇ，８．９５モル）及びＰＧ−３（１７７４ｇ、７．４５モル）を、７０℃で撹拌しながら反応用の三叉フラスコ中で減圧下で溶融した。２．０５ｇの酸触媒Ｆａｓｃａｔ（登録商標）を添加し、重合を１３０℃で減圧下（５０ｍｂａｒ）で行って、重合中に生成した水を除去した。９時間の反応時間の後に、蜂蜜状の、粘性のある、無色からやや黄色がかった超分散性ポリエステルが得られた。得られたポリエステルのこの特性は、表２にまとめた。
【００８４】
[実施例３]：  アジピン酸／ＴＭＰＥＯ、酵素触媒
アジピン酸（２２ｇ、０．１５モル）及びＴＭＰＥＯ（１９８ｇ、０．２９５モル）を、実施例１で記載したように２５ｍｌのトルエン中で撹拌しながら反応させた。１．７ｇの酵素触媒Ｎｏｖｏｚｙｍ（登録商標）４３５を使用して、反応を２００〜２５０ｍｂａｒの圧力下で行った。
【００８５】
１６時間の反応時間の後に、超分岐性ポリエステルをすでに記載したように後処理した。  得られたポリエステルの特性を、表２にまとめた。
【００８６】
[実施例４]：  アジピン酸／ＴＭＰＥＯ、酸触媒
アジピン酸（５１．９ｇ、０．３５５モル）及びＴＭＰＥＯ（１９８ｇ、０．２９５モル）を実施例２で記載したように反応させた。０．２０ｇのＦａｓｃａｔ（登録商標）を使用して、反応を７０ｍｂａｒの圧力下で行った。
【００８７】
反応時間は２３時間であった。得られたポリエステルの特性を、表２にまとめた。
【００８８】
[実施例５]：  アジピン酸／ＧｌｙＥＯ、酵素触媒
アジピン酸（２９．３ｇ、０．２０モル）及びＧｌｙＥＯ（６２．３ｇ、０．１７モル）を、実施例１に記載したように２５ｍｌのトルエン中で撹拌しながら反応させた。７ｇの酵素触媒Ｎｏｖｏｚｙｍ（登録商標）４３５を使用し、反応を２００〜２５０ｍｂａｒの圧力下で行った。
【００８９】
１６時間の反応時間の後に、超分岐性ポリエステルをすでに記載したように後処理した。
【００９０】
得られたポリエステルの特性を、表２にまとめた。
【００９１】
[実施例６]：  アジピン酸／ＧｌｙＥＯ、酸触媒
アジピン酸（８０ｇ、０．５５モル）及びＧｌｙＥＯ（１６９．６ｇ、０．４６モル）を実施例２で記載したように反応させた。０．６０ｇのＦａｓｃａｔ（登録商標）を使用し、反応は６０ｍｂａｒの圧力下で行った。
【００９２】
反応時間は２２時間であった。得られたポリエステルの特性を表２にまとめた。
【００９３】
[実施例７]：  アジピン酸／ＰＧ−３／連鎖停止剤（Ｓ）としてステアリン酸、酸触媒
アジピン酸（９９ｇ、０．６８モル）、ＰＧ−３（１３５ｇ、０．５６モル）及びステアリン酸（１５．８ｇ；  ０．０５６ｇ  アジピン酸に対して８．２モル％に相当する）を、１００℃で実施例２で記載したように反応させた。０．１６ｇのＦａｓｃａｔ（登録商標）を添加し、重合を６０ｍｂａｒの圧力下と１３０℃の温度下で行った。
【００９４】
反応時間は８時間であった。ワックス状の、超分岐性ポリエステルが得られた。得られたポリエステルの特性を表２にまとめた。
【００９５】
[実施例８]：  アジピン酸／ＰＧ−３／連鎖伸長剤（Ｖ）としてグリセリルモノステアレート、酸触媒
アジピン酸（９９ｇ、０．５５モル）、ＰＧ−３（１３５ｇ、０．５６モル）及びグリセリルモノステアレート（２０．１ｇ；  ０．０５６モル  ＰＧ−３に対して１０モル％に相当する）を、１３０℃で実施例２に記載したように溶融した。０．１６ｇのＦａｓｃａｔ（登録商標）を添加し、重合を６０ｍｂａｒの圧力下と１３０℃の温度下で行った。
【００９６】
反応時間は１５時間であった。得られたポリエステルの特性を表２にまとめた。
【００９７】
[実施例９]：  アジピン酸／ＰＧ−３／連鎖伸長剤（Ｖ）としてエチレングリコール、酸触媒
アジピン酸（１０２．６ｇ、０．７０モル）、ＰＧ−３（１５０ｇ、０．６２５モル）及びエチレングリコール（２．６５ｇ；  ０．０４３モル  ＰＧ−３に対して６．９モル％に対応する）を、１３０℃で実施例２で記載したように溶融した。０．１７ｇのＦａｓｃａｔ（登録商標）を添加し、重合を６０ｍｂａｒの圧力下と１３０℃の温度下で行った。
【００９８】
反応時間は２１時間であった。得られたポリエステルの特性を表２にまとめた。
【００９９】
[実施例１０]：  フタル酸無水物／ＰＧ−３、酸触媒
フタル酸無水物（９９．２ｇ，０．６７モル）及びＰＧ−３（１５０．８ｇ、０．６２５モル）を、実施例２で記載した装置中で１３０℃で溶融した。０．２０ｇのＦａｓｃａｔ（登録商標）を添加し、重合を１５０ｍｂａｒの圧力下と１５０℃の温度下で行った。１６時間の反応時間の後に、圧力を５０ｍｂａｒに減少させて、重合をこの圧力下でさらに３時間続けた。
【０１００】
得られたポリエステルの特性を表２にまとめた。
【０１０１】
[実施例１１]：  シクロヘキサン−１，２−ジカルボン酸無水物／ＰＧ−３、酸触媒
シクロヘキサン−１，２−ジカルボン酸無水物（１０１．６ｇ、０．６９５モル）及びＰＧ−３（１４８ｇ，０．６２モル）を実施例２で記載した装置中で溶融した。０．３０ｇのＦａｓｃａｔ（登録商標）を添加し、重合を大気圧下と１５０℃の温度下で行った。４．５時間の反応時間の後に、圧力を６０ｍｂａｒに減少させ、重合をこの圧力下でさらに９時間続けた。
【０１０２】
得られたポリエステルの特性を表２にまとめた。
【０１０３】
[比較例１]
ポリエーテルポリオール無し
アジピン酸／トリメチルオールプロパン／酸触媒
アジピン酸（７０２ｇ、４．８モル）、トリメチルオールプロパン（５３７ｇ、４モル）、２．４ｇのＦａｓｃａｔ（登録商標）及び２００ｇのトルエンを、窒素下で１２５〜１３０℃に加熱し、形成された水を水分離装置を使用して分離除去した。１１時間の反応時間の後に、トルエンを減圧下で蒸留除去した。粘性の超分岐性ポリエステルは、酢酸ブチル又はＴＨＦ中へ溶解性であったが、水には不溶性であった。
【０１０４】
えら得た超分岐性ポリエステルの物理的及び化学的特性を表２にまとめた。
【０１０５】
【表１】
2005536608.tif 000003
【国際調査報告】
2005536608.tif 000004
2005536608.tif 000005
2005536608.tif 000006
2005536608.tif 000007
2005536608.tif 000008
2005536608.tif 000009